Composition non-aqueuse C comprenant des polymères uréthanes et préparée de manière discontinue par une réaction de polymérisation, en l’absence de composé monohydroxylé, d’au moins un composé diisocyanate (a), d’au moins un composé polyhydroxylé (b), suivie de la réaction de terminaison du prépolymère des composés (a) et (b) avec au moins un composé (c) de formule I : [chem I] dans laquelle R représente indépendamment un groupement choisi parmi un groupement C 1 -C 40 -alkyl linéaire, un groupement C 1 -C 40 -alkyl ramifié, un groupement C 5 -C 40 -cycloalkyl, un groupement C 1 -C 40 -alkylene linéaire, un groupement C 1 -C 40 -alkylene ramifié, un groupement C 5 -C 40 -aryl et leurs combinaisons ; dans laquelle les polymères uréthanes comprenant strictement plus de 3 résidus du composé (b) sont majoritaires en nombre mesuré par CES. Composition selon la revendication 1 dans laquelle : les polymères uréthanes comprenant strictement plus de trois résidus du composé (b) représentent au moins 40 % en nombre, de préférence au moins 50 % en nombre ou au moins de 55 % en nombre, plus préférentiellement au moins 60 % en nombre ou au moins 65 % en nombre ou au moins 70 % en nombre, de l’ensemble des polymères uréthanes ; ou pour laquelle les polymères uréthanes ont une masse molaire Mw, mesurée par CES, supérieure à 20 000 g/mol, de préférence supérieure à 30 000 g/mol, ou une masse molaire Mw inférieure à 500 000 g/mol, de préférence inférieure à 300 000 g/mol ; ou pour laquelle les polymères uréthanes ont une masse molaire Mw, mesurée par CES, allant de 20 000 g/mol à 500 000 g/mol, de préférence de 30 000 g/mol à 300 000 g/mol ; ou pour laquelle les polymères uréthanes ont un indice de polymolécularité Ip, mesuré par CES, inférieur à 4 ou inférieur à 3, de préférence inférieur à 2 ; ou bien ont un Ip supérieur à 1,3 Composition selon l’une des revendications 1 ou 2 pour laquelle le composé diisocyanate (a) est choisi parmi : les composés diisocyanates aromatiques symétriques, de préférence : 2,2'-diisocyanate de diphénylméthylène (2,2'-MDI) et 4,4'-diisocyanate de diphénylméthylène (4,4'-MDI) ; 4,4’-dibenzyl diisocyanate (4,4’-DBDI) ; 2,6-diisocyanate de toluène (2,6-TDI) ; m-xylylène diisocyanate (m-XDI) ; les composés diisocyanates alicycliques symétriques, de préférence méthylène bis(4-cyclohexylisocyanate) (H 12 MDI) ; les composés diisocyanates aliphatiques symétriques, de préférence diisocyanate d'hexaméthylène (HDI), diisocyanate de pentaméthylène (PDI) ; les composés diisocyanates aromatiques dissymétriques, de préférence : 2,4'-diisocyanate de diphénylméthylène (2,4'-MDI) ; 2,4’-dibenzyl diisocyanate (2,4’-DBDI) ; 2,4-diisocyanate de toluène (2,4-TDI) ; les composés diisocyanates alicycliques dissymétriques, de préférence diisocyanate d'isophorone (IPDI), de manière plus préférée, le composé (a) est choisi parmi IPDI, HDI, H 12 MDI et leurs combinaisons. Composition selon l’une des revendications 1 à 3 pour laquelle le composé polyhydroxylé (b) est un composé de formule II : [Chem II] dans laquelle : - L représente indépendamment un résidu oxyalkylène ; - n représente indépendamment un nombre allant de 10 à 500 ; de préférence dans laquelle : - L représente indépendamment un résidu oxyéthylène ; ou - n représente indépendamment un nombre allant de 10 à 400, de préférence de 10 à 150 ; ou bien - L représente indépendamment un résidu oxyéthylène et n représente indépendamment un nombre allant de 25 à 400, de préférence de 30 à 300. Composition selon l’une des revendications 1 à 4 pour laquelle le composés (b) a une masse molaire (Mw) mesurée par CES allant de 800 à 15 000 g/mol, de préférence de 800 g/mol à 12 000 g/mol ou de 800 g/mol à 10 000 g/mol, plus préférentiellement de 1 000 g/mol à 8 000 g/mol ou de 1 000 g/mol à 6 000 g/mol. Composition selon l’une des revendications 1 à 5 pour laquelle le composé (c) est un composé de formule I dans laquelle : - R représente indépendamment un groupement choisi parmi un groupement C 1 -C 32 -alkyl linéaire, un groupement C 1 -C 32 -alkyl ramifié, un groupement C 5 -C 32 -cycloalkyl, un groupement C 1 -C 32 -alkylene linéaire, un groupement C 1 -C 32 -alkylene ramifié, un groupement C 5 -C 32 -aryl et leurs combinaisons ; ou - R représente indépendamment un groupement choisi parmi un groupement C 1 -C 24 -alkyl linéaire ou un groupement C 1 -C 24 -alkylène linéaire, de préférence un groupement C 4 -C 20 -alkyl linéaire ou un groupement C 4 -C 20 -alkylène linéaire, plus préférentiellement un groupement C 6 -C 18 -alkyl linéaire ou un groupement C 6 -C 18 -alkylène linéaire, bien plus préférentiellement un groupement C 6 -C 1 6 -alkyl linéaire ou un groupement C 6 -C 1 6 -alkylène linéaire. Composition selon l’une des revendications 1 à 6 pour laquelle la réaction de polymérisation met en œuvre : - de 10 à 79,9 % molaire ou de 10 à 74,5 % molaire, de préférence de 10 à 68 % molaire ou de 10 à 60 % molaire, de monomère (a) ou - de 20 à 89,9 % molaire ou de 25 à 89,5 % molaire, de préférence de 30 à 88 % molaire ou de 35 à 85 % molaire, de monomère (b), ou - de 0,1 à 70 % molaire ou de 0,5 à 65 % molaire, de préférence de 2 à 60 % molaire ou de 5 à 55 % molaire, de monomère (c), par rapport à la quantité molaire totale de monomères (a), (b) et (c). Composition selon l’une des revendications 1 à 7 pour laquelle la réaction de polymérisation met en œuvre des quantités molaires de composé diisocyanate (a) et de composé polyhydroxylé (b) en un ratio molaire a/b allant de 1,05 à 3, de préférence de 1,1 à 2 ou de 1,1 à 1,5. Composition selon l’une des revendications 1 à 8 dans laquelle les polymères uréthanes comprenant strictement plus de 4 résidus, de préférence plus de 5 résidus ou plus de 6 résidus, du composé (b) sont majoritaires en nombre mesuré par CES. Méthode de préparation de manière discontinue d’une composition selon l’une des revendications 1 à 9 comprenant : une réaction de polymérisation, en l’absence de composé monohydroxylé, d’au moins un composé diisocyanate (a), d’au moins un composé polyhydroxylé (b), suivie la réaction de terminaison du prépolymère des composés (a) et (b) avec au moins un composé (c) de formule I : [chem I] dans laquelle R représente indépendamment un groupement choisi parmi un groupement C 1 -C 40 -alkyl linéaire, un groupement C 1 -C 40 -alkyl ramifié, un groupement C 5 -C 40 -cycloalkyl, un groupement C 1 -C 40 -alkylene linéaire, un groupement C 1 -C 40 -alkylene ramifié, un groupement C 5 -C 40 -aryl et leurs combinaisons ; dans laquelle les polymères uréthanes comprenant strictement plus de 3 résidus du composé (b) sont majoritaires en nombre mesuré par CES. Méthode selon la revendication 10 pour laquelle : la réaction de polymérisation est réalisée dans le composé polyhydroxylé (b), de préférence en milieu fondu du composé (b) ; ou la réaction de polymérisation met en œuvre des quantités molaires de composé diisocyanate (a) et de composé polyhydroxylé (b) en un ratio molaire a/b allant de 1,05 à 3, de préférence de 1,1 à 2 ou de 1,1 à 1,5 ; ou la réaction de polymérisation est mise en œuvre pendant 10 min à 60 min, préférentiellement 10 min à 30 min,. Polymère uréthane P préparé selon la méthode définie selon l’une des revendications 1 à 11 comprenant strictement plus de 3 de préférence strictement plus de 4 ou strictement plus de 5, plus préférentiellement strictement plus de 6, résidus du composé (b). Composition T de préparation d’électrode comprenant : au moins un matériau E choisi au moins d’un matériau E1 d’anode choisi parmi des fibres métalliques, des particules métalliques, des fibres de carbone graphite, des particules de carbone graphite, des particules de silicium et leurs combinaisons ; au moins un matériau E2 de cathode comprenant des particules de carbone ; au moins un matériau électro-actif E3 de cathode; au moins un agent L liant du matériau E et comprenant au moins une composition C selon l’une des revendications 1 à 9 ou des polymères uréthanes selon la revendication 12 ; un support liquide. Composition T selon la revendication 13 dans laquelle : le matériau E1 est choisi parmi silicium, carbone graphite ou graphitique, carbone hexagonal, carbone rhomboédrique et leurs combinaisons, éventuellement dopé par au moins un élément, de préférence choisi parmi lithium, silicium, germanium et leurs combinaisons ; ou le matériau E1 est sous forme de particules, de préférence de particules dont la taille moyenne en volume, mesurée par diffusion dynamique de la lumière (DDL), est inférieure à 200 µm, de préférence inférieure à 150 µm ou inférieure à 100 µm, ou bien va de 50 µm à 200 µm ; ou le matériau E2 est choisi parmi noir de carbone, noir d’acétylène, noir de Ketjen, fibres de carbone, nanotubes de carbone, nanofibre de carbone, graphène et leurs combinaisons ; ou le matériau E3 électro-actif est choisi parmi lithium, fer, nickel, manganèse, cobalt et leurs combinaisons, de préférence parmi fer, nickel, manganèse, cobalt et leurs combinaisons, de préférence choisi parmi LiFePO 4 (LFP), Li(Ni,Mn,Co)O 2 (NMC) et leurs combinaisons. Composition T selon l’une des revendications 13 ou 14 comprenant également au moins un agent liant supplémentaire, de préférence choisi parmi : un polymère liant d’anode L1 sous la forme d’un latex non-hydrosoluble, de préférence choisi parmi un polymère gomme de styrene-butadiene (SBR), latex de phenyl-propane, copolymère ethylene/ethylene-acetate (EVA), latex acrylique, latex méthacrylique, latex acrylonitrile, polyméthyl-methacrylate, latex de polymère ASE non-hydrosoluble, latex de polymère HASE non-hydrosoluble et leurs combinaisons, un polymère hydrosoluble liant d’anode L2, de préférence choisi parmi un polymère ASE hydrosoluble, un polymère HASE hydrosoluble, un polymère acrylique hydrosoluble, alcool polyvinylique (PVA), poly(oxyde d’ethylene) (PEO), carboxymethyl cellulose (CMC), polyacrylate de sodium, acide polyacrylique modifié, homopolymère d’acrylamide, copolymère d’acrylamide et leurs combinaisons, de préférence le polymère hydrosoluble L2 est préparé par au moins une réaction de polymérisation en émulsion avec un monomère anionique hydrosoluble, un polymère liant d’anode L3 choisi parmi cellulose, notamment carboxymethyl-cellulose (CMC), hydroxy-cellulose (notamment hydroxymethylcellulose ou hydroxyethylcellulose), alginate, poly(allylamine, HCl), pectine, amilopectine, gomme de guar et leurs combinaisons, un agent liant de cathode L4 choisi parmi poly-fluorure de vinylidène (PVDF) et leurs combinaisons, de préférence du PVDF. Composition T selon l’une des revendications 13 à 15 comprenant : de 85 % en poids sec à 99,5 % en poids sec de matériau E, de 0,5 % en poids sec à 15 % en poids sec d’agent liant, notamment d’agent liant L, par rapport à la quantité totale en poids sec d’agent liant, notamment d’agent liant L, et de matériau E ou bien comprenant : de 70 % en poids sec à 99,5 % en poids sec de matériau E, de 0,3 % en poids sec à 10 % en poids sec d’agent liant, notamment d’agent liant L, de 0,2 % en poids à 10 % en poids de support liquide, par rapport à la quantité totale en poids sec de matériau E et d’agent liant, notamment d’agent liant L, et de support liquide. Méthode de préparation d’une composition T selon les revendications 13 à 16, comprenant la préparation d’un agent liant L et l’addition d’au moins un matériau E et du support liquide. Méthode de fabrication d’une anode comprenant : - l'application sur un substrat, de préférence un substrat en métal choisi parmi cuivre, titane, argent, zinc, nickel et leurs combinaisons, plus préférentiellement un substrat en cuivre, d’au moins une composition d’anode T selon l’une des revendications 13 à 16, - le séchage puis le calandrage du substrat enduit. Méthode de fabrication selon la revendication 18 pour laquelle : - l’application est réalisée à un pH inférieur à 7 ou à un pH allant de 4 à 6,5, ou - l’application de la composition d’anode T sur le substrat est réalisée à une épaisseur après séchage et calandrage, mesurée au moyen d’une jauge d’épaisseur de revêtement de 1 µm à 1 000 µm qui est inférieure à 500 µm, de préférence inférieure à 100 µm ou inférieure à 20 µm, ou - l’application de la composition d’anode T sur le substrat est réalisée à une épaisseur après séchage et calandrage, mesurée au moyen d’une jauge d’épaisseur de revêtement de 1 µm à 1 000 µm, qui est supérieure à 5 µm, ou pour laquelle : - l’application de la composition d’anode T sur le substrat est homogène, de préférence l’application de la composition d’anode T sur le substrat est homogène selon la méthode de contrôle visuel de la description. Anode fabriquée selon la méthode de fabrication selon l’une des revendications 18 ou 19. Méthode de fabrication d’une cathode comprenant : l’application d’au moins une composition aqueuse T selon l’une des revendications 13 à 16, sur un substrat métallique comprenant de l’aluminium, le séchage puis le calandrage du substrat métallique portant la couche de composition T. Méthode selon la revendication 21 le substrat est un substrat purement métallique ou un substrat composite comprenant au moins un métal et au moins un support isolant. le composé électro-actif est choisi parmi lithium, fer, nickel, manganèse, cobalt et leurs combinaisons. Cathode fabriquée selon la méthode de fabrication selon l’une des revendications 21 ou 22.